(57)【要約】【課題】電子写真方式によりカラーフィルター層６１１〜６１３を作製する際に、トナー及び現像剤を基板上に十分な強度で定着し、十分な定着を短時間で実現し、この結果、高品位のカラーフィルターを生産性良好に製造する。【解決手段】放射線硬化性化合物および放射線硬化性組成物を含むトナー及び現像剤を用いる。【選択図】  図６
2004205824.tif 000002
【特許請求の範囲】
【請求項１】
電子写真方式によりカラーフィルターを作製するために使用され、放射線硬化性化合物および放射線硬化性組成物の少なくとも何れか一方を含むトナー。
【請求項２】
前記放射線硬化性化合物と、前記放射線硬化性組成物の第１成分とは、置換基を有しても良い（メタ）アクリロイル基、置換基を有しても良い環状エーテル構造、置換基を有しても良いアルケニル基、置換基を有しても良いスチリル基および−ＳＨからなる群より選ばれる１種以上の構造を少なくとも２つ以上有する請求項１記載のトナー。
【請求項３】
前記放射線硬化性組成物の第２成分は、置換基を有しても良い（メタ）アクリロイル基、置換基を有しても良い環状エーテル構造、置換基を有しても良いアルケニル基、置換基を有しても良い−ＣＨ＝ＣＨ−、置換基を有しても良いスチリル基および−ＳＨからなる群より選ばれる１種以上の構造を少なくとも１つ以上有する請求項１又は２記載のトナー。
【請求項４】
前記放射線硬化性化合物および前記放射線硬化性組成物は、被覆樹脂またはゲル物質でコートされているか、又はマイクロカプセルに内包されている請求項１乃至３何れかに記載のトナー。
【請求項５】
電子写真方式によりカラーフィルターを作製するために使用され、
トナーと、放射線硬化性化合物および放射線硬化性組成物の少なくとも何れか一方とを含む現像剤。
【請求項６】
前記放射線硬化性化合物および前記放射線硬化性組成物は、被覆樹脂またはゲル物質でコートされているか、又はマイクロカプセルに内包されている請求項５記載の現像剤。
【請求項７】
請求項１乃至４何れかに記載のトナーを含む現像剤、又は請求項５又は６記載の現像剤を放射線により定着する電子写真方式により作製されるカラーフィルター層を具備するカラーフィルター。
【請求項８】
請求項１乃至４何れかに記載のトナーを含む現像剤、又は請求項５又は６記載の現像剤を基板上に電子写真方式により付着する工程と、
該付着された現像剤に放射線を照射し該現像剤を基板に定着してカラーフィルター層を形成する工程と、
を含むカラーフィルターの製造方法。
【発明の詳細な説明】
【０００１】
【発明の属する技術分野】
本発明は、カラーフィルターを電子写真方式により作製する際に使用されるトナー及び現像剤に関し、更には、電子写真方式を利用するカラーフィルターの製造方法、電子写真方式により作製されるカラーフィルターに関する。
【０００２】
【従来の技術】
図６には一般的なカラーフィルターの基本構造を示した。透明基板６１０上にブラックマトリクス６１５、赤色（Ｒ）カラーフィルター層６１１、緑色（Ｇ）カラーフィルター層６１２及び青紫色（Ｂ）カラーフィルター層６１３が形成されており、その上に保護膜６１６及び透明導電膜６１４が積層されている。
【０００３】
カラーフィルター層の形成方法としては、染色法、顔料分散法、印刷法、電着法などがあるが、より簡便な方法として、電子写真方式を利用してカラーフィルター層を作製することが、例えば、特許文献１及び２に記載されている。電子写真方式は、印刷法と異なり、版などを必要とせずオンデマンド（ｏｎ  ｄｅｍａｎｄ）な画像形成方法であるため、簡便にカラーフィルター層を形成できる。
【０００４】
電子写真方式においては、現像剤を透明基板上に定着することでカラーフィルター層が形成される。現像剤には、トナーとトナーに電荷を付与する別粒子（キャリア）とを含む二成分現像剤と、電荷制御能を有するトナー単独の一成分現像剤とに大別される。これらの現像剤において、トナーは帯電機能を有する着色粒子であり、バインダー、色材、電荷制御剤、離型剤などを用いて作製される。これらの材料の種類および配合量などは注意深く至適化され、帯電性、電気抵抗性、磁気性および流動性などの現像特性、定着性および着色性などの定着特性、保存性、取扱性などのトナーに要求される性能の良好なバランスが実現される。
【０００５】
そして、これらの現像剤は、カラーフィルター以外の一般の用途分野においては、加熱ロール法などの接触加熱方式、加圧ロール法などの接触加圧方式、フラッシュ定着法など非接触加熱方式などにより、支持体に定着される。
【０００６】
【特許文献１】
特開平０５−１２７４３３号公報
【特許文献２】
特開２０００−２２１３１６号公報
【０００７】
【発明が解決しようとする課題】
しかしながら、現像剤を透明基板上に定着しカラーフィルター層を形成する場合、加熱ロール法などの接触加熱方式、加圧ロール法などの接触加圧方式、フラッシュ定着法など非接触加熱方式などの定着方法は、従来あまり採用されていなかった。電子写真方式によりカラーフィルター層を形成する場合、現像剤を透明基板上に静電的に付着させることで定着させたり、加熱オーブン中で雰囲気定着させるのが一般的であった。
【０００８】
このため、電子写真方式によりカラーフィルター層を作製すると、現像剤を透明基板上に十分に定着できなかったり、十分な定着を実現するには長時間の定着を必要とすることがあった。
【０００９】
この様な状況に鑑み、本発明においては、電子写真方式によりカラーフィルター層を作製する際に短時間で十分な定着を実現し、高品位のカラーフィルターを生産性良好に製造することを目的とする。
【００１０】
【課題を解決するための手段】
上記目的を達成するための本発明によれば、電子写真方式によりカラーフィルターを作製するために使用され、放射線硬化性化合物および放射線硬化性組成物の少なくとも何れか一方を含むトナーが提供される。
【００１１】
また、電子写真方式によりカラーフィルターを作製するために使用され、
トナーと、放射線硬化性化合物および放射線硬化性組成物の少なくとも何れか一方とを含む現像剤が提供される。
【００１２】
また、これらの現像剤を放射線により定着する電子写真方式により作製されるカラーフィルター層を具備するカラーフィルターが提供される。
【００１３】
また、これらの現像剤を基板上に電子写真方式により付着する工程と、
該付着された現像剤に放射線を照射し該現像剤を基板に定着してカラーフィルター層を形成する工程と、
を含むカラーフィルターの製造方法が提供される。
【００１４】
本発明のトナー及び現像剤は放射線により硬化する成分を含んでおり、これらの成分が硬化する際に現像剤が基板に定着される。このため、現像剤は強固に基板上に定着される。また、放射線による硬化反応は高速に進行するため、本発明のトナー及び現像剤は、放射線の照射により速やかに基板に定着される。この結果、本発明のトナー及び現像剤は短時間で十分に定着できる。
【００１５】
また、放射線硬化性化合物および放射線硬化性組成物などの放射線により硬化する成分が、被覆樹脂またはゲル物質でコートされているか、マイクロカプセルに内包されている場合、被覆樹脂、ゲル物質およびマイクロカプセルが定着時に破壊され、放射線により硬化する成分が放出され、これらの成分が硬化して基板に定着される。このため、現像剤は強固に基板上に定着される。また、放射線による硬化反応は高速に進行するため、本発明のトナー及び現像剤は、放射線の照射により速やかに基板に定着される。この結果、本発明のトナー及び現像剤は短時間で十分に定着できる。
【００１６】
以上より、本発明のトナー及び現像剤を用いて電子写真方式によりカラーフィルター層を作製すると、トナー及び現像剤を基板上に十分な強度で定着でき、十分な定着を短時間で実現できる。この結果、高品位のカラーフィルターを生産性良好に製造できる。
【００１７】
【発明の実施の形態】
以下に本発明を詳細に説明する。
【００１８】
（放射線硬化性化合物および放射線硬化性組成物）
放射線硬化性化合物としては、トナーの基本性能を損なわない、カラーフィルター層の十分な高速定着性を実現する、入手が容易である等の観点から、置換基を有しても良い（メタ）アクリロイル基、置換基を有しても良い環状エーテル構造、置換基を有しても良いアルケニル基、置換基を有しても良いスチリル基、−ＳＨなどの同じ又は異なる基を２つ以上有する化合物が好ましい。また、同様の理由から、放射線硬化性組成物は、置換基を有しても良い（メタ）アクリロイル基、置換基を有しても良い環状エーテル構造、置換基を有しても良いアルケニル基、置換基を有しても良いスチリル基、−ＳＨなどの同じ又は異なる基を２つ以上有する化合物を含むことが好ましい。
【００１９】
なお、置換基とは、炭素数１２以下の炭化水素基、ハロゲン、アミノ基、カルボキシル基、水酸基、シアノ基などで、硬化反応を阻害しないものであれば特に制限されない。
【００２０】
（メタ）アクリロイル基を２つ以上有する化合物としては、１，４−ブタンジオールジ（メタ）アクリレート、ネオペンチルグリコールジ（メタ）アクリレート、プロピレンオキシド変性ネオペンチルグリコールジ（メタ）アクリレート、ヒドロキシプロピオン酸ネオペンチルグリコールジ（メタ）アクリレート、ヒドロキシピバリン酸ネオペンチルグリコールジ（メタ）アクリレート、１，６−ヘキサンジオールジ（メタ）アクリレート、１，９−ノナンジオールジ（メタ）アクリレート、トリプロピレングリコールジ（メタ）アクリレート、ポリプロピレングリコールジ（メタ）アクリレート、トリメチロールプロパントリ（メタ）アクリレート、プロピレンオキシド変性トリメチロールプロパントリ（メタ）アクリレート、プロピレンオキシド変性グリセリントリ（メタ）アクリレート、ペンタエリスリトールテトラ（メタ）アクリレート、ジトリメチロールプロパンテトラ（メタ）アクリレート、ジペンタエリスリトールヘキサ（メタ）アクリレート等を使用する。
【００２１】
また、（メタ）アクリロイル基を２以上を有する以下の様なオリゴマー及びポリマーを使用する。
【００２２】
オリゴマーの種類は特に制限されないが、重量平均分子量が３０〜３０，０００であることが好ましく、オリゴエチレングリコール、エポキシ樹脂オリゴマー、ポリエステル樹脂オリゴマー、ポリアミド樹脂オリゴマー、ウレタン樹脂オリゴマー、オリゴビニルアルコール、フェノール樹脂オリゴマー等を使用する。
【００２３】
これらの具体例としては、エポキシ樹脂オリゴマーのアクリル酸エステル（例えば、ビスフェノールＡのジグリシジルエーテルジアクリレート）、エポキシ樹脂オリゴマーとアクリル酸とメチルテトラヒドロフタル酸無水物との反応生成物、エポキシ樹脂オリゴマーと２−ヒドロキシエチルアクリレートとの反応生成物、エポキシ樹脂オリゴマーのジグリシジルエーテルとジアリルアミンとの反応生成物、グリシジルジアクリレートと無水フタル酸との開環共重合エステル、メタクリル酸二量体とポリオールとのエステル、アクリル酸と無水フタル酸とプロピレンオキシドから得られるポリエステル、オリゴエチレングリコールと無水マレイン酸とグリシジルメタクリレートとの反応生成物、オリゴビニルアルコールとＮ−メチロールアクリルアミドとの反応生成物、オリゴビニルアルコールを無水コハク酸でエステル化した後グリシジルメタクリレートを付加させたもの、ピロメリット酸二無水物のジアリルエステル化物にｐ，ｐ'−ジアミノジフェニルを反応させて得られるオリゴマー、エチレン−無水マレイン酸共重合体とアリルアミンとの反応生成物、メチルビニルエーテル−無水マレイン酸共重合体と２−ヒドロキシエチルアクリレートとの反応生成物、これにさらにグリシジルメタクリレートを反応させたもの、ウレタン結合を介してオリゴオキシアルキレンセグメント又は飽和オリゴエステルセグメントあるいはその両方が連結し、両末端にアクリロイル基又はメタクロイル基を有するウレタン系オリゴマー、末端アクリル変性イソプレンゴム又はブタジエンゴム等を挙げることができる。
【００２４】
また、（メタ）アクリロイル基を有するオリゴマーの具体例としては、オリゴエチレングリコールジ（メタ）アクリレート、ノニルフェノールＥＯ変成（メタ）アクリレート、オリゴプロピレングリコールジ（メタ）アクリレート、ネオペンチルグリコールジ（メタ）アクリレート、ブチレングリコールジ（メタ）アクリレート、１，６−ヘキサンジオールジ（メタ）アクリレート、トリメチロールプロパントリ（メタ）アクリレート、ペンタエリトリトールポリ（メタ）アクリレート、ビスフェノールＡジグリシジルエーテルジ（メタ）アクリレート、オリゴエステル（メタ）アクリレート、オリゴエステル（メタ）アクリレート等を挙げることができる。
【００２５】
また、放射線硬化性アクリル化合物としてはウレタン（メタ）アクリレートが好ましく、より具体的には、ガラス転移温度（Ｔｇ）が５０℃以上の２官能ウレタン（メタ）アクリレート、ガラス転移温度（Ｔｇ）が５０℃以下の疎水性、撥水性および剥離性ウレタン（メタ）アクリレートが好ましい。
【００２６】
また、放射線硬化性アクリル化合物としては、（メタ）アクリロイル基含有シリコーンオリゴマーが好ましい。
【００２７】
（メタ）アクリロイル基含有シリコーンオリゴマーとしては特に制限されず、例えば、メタクリロキシプロピルメチルジメトキシシランを加水分解して得られるシラノール等の（メタ）アクリロイル基を有するシラノール類を経由する重縮合反応により、（メタ）アクリロイル基含有シリコーンオリゴマーを得ることができる。また、得られた（メタ）アクリロイル基含有シリコーンオリゴマーを環状シロキサンと、酸性触媒下で平衡反応に供することで、更に他の構造を有する（メタ）アクリロイル基含有シリコーンオリゴマーに誘導することもできる。
【００２８】
この様な（メタ）アクリロイル基含有シリコーンオリゴマーの中でも、（メタ）アクリロイル基含有シリコーンオリゴマーの少なくとも何れかの末端珪素に、（メタ）アクリロイル基および（メタ）アクリロイル基を含む基の少なくとも何れか一方が結合している構造が好ましい。即ち、（メタ）アクリロイル基含有シリコーンオリゴマー中で（メタ）アクリロイル基が存在している位置は種々考えられるが、少なくとも末端に（メタ）アクリロイル基が存在していることが好ましい。
【００２９】
シリコーンオリゴマー自身の構造は、例えば、炭素数２以上のアルキルシロキサン構造単位、アリールシロキサン構造単位およびアラルキルシロキサン構造単位の少なくとも何れかを含む（メタ）アクリロイル基含有シリコーンオリゴマーが好ましい。なお、シロキサン構造単位とは−ＳｉＹ1Ｙ2−Ｏ−を言い、Ｙ1及びＹ2の少なくとも何れか一方が炭素数２以上のアルキル基、アリール基またはアラルキル基である。
【００３０】
中でも、アリールシロキサン構造単位およびアラルキルシロキサン構造単位の少なくとも何れか一方を含む（メタ）アクリロイル基含有シリコーンオリゴマーが好ましく、この場合、（メタ）アクリロイル基含有シリコーンオリゴマーは芳香環を分子中に有する。また、ハイドロジェンシロキサン構造単位を含むものが好ましい。更に、（メタ）アクリロイル基含有シリコーンオリゴマーの重量平均分子量は、５００〜１０，０００が好ましい。
【００３１】
また、（メタ）アクリロイル基含有シリコーンオリゴマーの全てのシロキサン構造単位における、炭素数２以上のアルキルシロキサン構造単位、アリールシロキサン構造単位およびアラルキルシロキサン構造単位の総和が占める割合は、１０モル％以上が好ましく、２０モル％以上がより好ましく、３０モル％以上が更に好ましく、一方、７０モル％以下が好ましく、６０モル％以下がより好ましく、５０モル％以下が更に好ましい。
【００３２】
以上に説明してきたアクリル化合物の中でも、硬化性とトナーの基本特性とのバランスの観点から、１分子中に２個または３個の（メタ）アクリロイル基を有するものが好ましい。
【００３３】
２官能性のアクリル系モノマーとしては、例えば、１，４−ブタンジオールジアクリレート（大阪有機化学工業社製、商品名：ビスコート＃１９５）、１，６−ヘキサンジオールジアクリレート（大阪有機化学工業社製、商品名：ビスコート＃２３０；共栄化学社製、商品名：ライトアクリレート１，６ＨＸ−Ａ）、１，９−ノナンジオールジアクリレート（大阪有機化学工業社製、商品名：ビスコート＃２６０；共栄化学社製、商品名：ライトアクリレート１，９ＮＤＡ、）、ネオペンチルグリコールジアクリレート（大阪有機化学工業社製、商品名：ビスコート＃２１５；共栄化学社製、商品名：ライトアクリレートＮＰ−Ａ）等を使用し、なかでも、１，９−ノナンジオールアクリレートが好ましい。
【００３４】
３官能性のアクリル系モノマーとしては、例えば、ペンタエリスリトールトリアクリレート（東亜合成社製、商品名：Ｍ３０５、２５℃の粘度：４００〜８００ｍＰａ・ｓ、ガラス転移温度：２５０℃）、トリメチロールプロパントリアクリレート（東亜合成社製、商品名：Ｍ３０９、２５℃の粘度：６０〜１１０ｍＰａ・ｓ、ガラス転移温度：２５０℃）、トリメチロールプロパンＰＯ変性（重合度：０．５〜１．５）トリアクリレート（東亜合成社製、商品名：Ｍ３１０、２５℃の粘度：６０〜１１０ｍＰａ・ｓ、ガラス転移温度：１２０℃）、イソシアヌール酸ＥＯ変性トリアクリレート（東亜合成社製、商品名：Ｍ３１５、２５℃の粘度：６００〜１２００ｍＰａ・ｓ、ガラス転移温度：２５０℃）、トリメチロールプロパンＰＯ変性（重合度：１．５〜２．５）トリアクリレート（東亜合成社製、商品名：Ｍ３２０、２５℃の粘度：７０〜１７０ｍＰａ・ｓ、ガラス転移温度：５０℃）、トリメチロールプロパンＥＯ変性（重合度：１．５〜２．５）トリアクリレート（東亜合成社製、商品名：Ｍ３５０、２５℃の粘度：５０〜７０ｍＰａ・ｓ、ガラス転移温度：２５℃）、トリメチロールプロパンＥＯ変性（重合度：１．５〜２．５）トリアクリレート（東亜合成社製、商品名：Ｍ３６０、２５℃の粘度：６５〜９０ｍＰａ・ｓ、ガラス転移温度：５３℃）等を使用し、なかでも、トリメチロールプロパンＰＯ変性（重合度：０．５〜１．５）トリアクリレートが好ましい。
【００３５】
なお、以上の様な２官能性アクリル系モノマー及び３官能性アクリル系モノマーは単独で用いても良いし、必要に応じて２種以上を併用しても良い。
【００３６】
環状エーテル構造を２つ以上有する化合物の環状エーテル構造としては、環状エーテル構造の開環性の観点から、２〜１２個の炭素と１〜６個の酸素とを含む環状エーテル構造を１以上含む含環状エーテル放射線硬化性化合物が好ましい。更に、炭素数は６以下がより好ましく、４以下が更に好ましく、酸素数は４以下が好ましく、２以下が更に好ましい。また、環状エーテル構造は２以上がより好ましい。
【００３７】
より具体的には、環状エーテル構造として−Ｏ−を含む橋かけ構造が好ましく、グリシジル基などのエポキシ環を有する基を有する化合物が好ましい。
【００３８】
更に、これらの環状エーテル構造を有する基は、モノマー成分およびオリゴマー成分に結合していることが好ましい。
【００３９】
オリゴマー成分の種類は特に制限されないが、重量平均分子量が５０〜１０００であることが好ましく、オリゴエチレングリコール、エポキシ樹脂オリゴマー、ポリエステル樹脂オリゴマー、ポリアミド樹脂オリゴマー、ウレタン樹脂オリゴマー、オリゴビニルアルコール、フェノール樹脂オリゴマー等を使用する。
【００４０】
これらのオリゴマー成分に環状エーテル構造が結合した化合物としては、例えば、オリゴエチレングリコールジグリシジルエーテルを挙げることができる。
【００４１】
また、モノマー成分の種類としては、上記の様なオリゴマー成分のモノマーが好ましく、この様なモノマー成分に環状エーテル構造が結合した化合物としては、例えば、グリシジル基が２個の例としてエチレングリコールジグリシジルエーテル、グリシジル基が３個の例としてトリメチロールプロパントリグリシジルエーテルを挙げることができる。
【００４２】
紫外線硬化型エポキシの商品としては、ユニオンカーバイド社製３，４−エポキシシクロヘキシルメチル−３，４−エポキシシクロヘキシルカルボキシレート（商品名：ＣＹＲＡＣＵＲＥ  ＵＶＲ−６１０５）、Ｅｌｆ  Ａｔｏｃｈｅｍ社製１−メチル−４−（２−メチルオキシラニル）−７−オキサビシクロ［４．１．０］ヘプタン（商品名：リモネンジオキシド）、新日本理化株式会社製エチレンオキシド変性ビスフェノールＡ型エポキシ（商品名：リカレジンＢＥＯ−６０Ｅ）、東亞合成株式会社製１，４−ビス［（３−エチル−３−オキセタニルメトキシ）メチル］ベンゼン（商品名：ＸＤＯ）などを挙げることができる。
【００４３】
アルケニル基を２つ以上有する化合物のアルケニル基としては、反応性および入手の容易性から、ビニル基およびアリル基が好ましい。
【００４４】
また、これらのアルケニル基は、ポリマー成分およびオリゴマー成分に結合していることが好ましく、例えば、ポリビニルケイ皮酸エステル類などが好ましい。
【００４５】
スチリル基を２つ以上有する化合物の場合も同様に、スチリル基はポリマー成分およびオリゴマー成分に結合していることが好ましく、例えば、ポリビニルベンザルアセトフェノン類、ポリビニルスチリルピリジン類などが好ましい。
【００４６】
−ＳＨを２つ以上有する化合物の場合も同様に、−ＳＨはポリマー成分およびオリゴマー成分に結合していることが好ましい。
【００４７】
以上の様な自己硬化性化合物に加え、放射線硬化性組成物の場合、置換基を有しても良い（メタ）アクリロイル基、置換基を有しても良い環状エーテル構造、置換基を有しても良いアルケニル基、置換基を有しても良い−ＣＨ＝ＣＨ−、置換基を有しても良いスチリル基および−ＳＨなどの同じ又は異なる構造を少なくとも１つ以上有する化合物を含むことが好ましい。
【００４８】
なお、置換基とは、炭素数１２以下の炭化水素基、ハロゲン、アミノ基、カルボキシル基、水酸基、シアノ基などで、硬化反応を阻害しないものであれば特に制限されない。
【００４９】
（メタ）アクリロイル基を１つ以上有する化合物としては、トナーの基本特性を制御したり所望の定着強度を実現するため、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸オクチル、（メタ）アクリル酸２−エチルヘキシル、（メタ）アクリル酸デシル、（メタ）アクリル酸ドデシル、（メタ）アクリル酸ラウリル、（メタ）アクリル酸ラウリル−トリデシル、（メタ）アクリル酸トリデシル、（メタ）アクリル酸セチル−ステアリル、（メタ）アクリル酸ステアリル、（メタ）アクリル酸シクロヘキシル、（メタ）アクリル酸ベンジル及びメタクリル酸フェニル等の（メタ）アクリル酸エステル類；（メタ）アクリル酸アミド及び（メタ）アクリル酸メチロールアミド等の（メタ）アクリル酸アミド類；（メタ）アクリル酸、（メタ）アクリル酸ヒドロキシエチル、（メタ）アクリル酸ヒドロキシプロピル、（メタ）アクリル酸ヒドロキシブチル、（メタ）アクリル酸ジメチルアミノエチル、（メタ）アクリル酸ジエチルアミノエチル、（メタ）アクリル酸ブチルアミノエチル、（メタ）アクリル酸グリシジル及び（メタ）アクリル酸テトラヒドロフルフリル等の反応性アクリル系モノマー類；ジ（メタ）アクリル酸エチレン、ジ（メタ）アクリル酸ジエチレングリコール、ジ（メタ）アクリル酸トリエチレングリコール、ジ（メタ）アクリル酸テトラエチレングリコール、ジ（メタ）アクリル酸デカエチレングリコール、ジ（メタ）アクリル酸ペンタデカエチレングリコール、ジ（メタ）アクリル酸ペンタコンタヘクタエチレングリコール、ジ（メタ）アクリル酸ブチレン、（メタ）アクリル酸アリル、トリ（メタ）アクリル酸トリメチロールプロパン、テトラ（メタ）アクリル酸ペンタエリスリトール及びジ（メタ）アクリル酸フタル酸ジエチレングリコール等の架橋性アクリル系モノマー類；ジエチレングリコール変性ノニルフェノール（メタ）アクリレート、イソデシル（メタ）アクリレート、ラウリル（メタ）アクリレート、セチル（メタ）アクリレート、ステアリル（メタ）アクリレート、２−（２−エトキシエトキシ）２−エチルヘキシル（メタ）アクリレート等の単官能アクリル化合物などを使用する。
【００５０】
また、イソボルニルアクリレート又はメタクリレート、ノルボルニルアクリレート又はメタクリレート、ジシクロペンテノキシエチルアクリレート又はメタクリレート、ジシクロペンテノキシプロピルアクリレート又はメタクリレートなど、ジエチレングリコールジシクロペンテニルモノエーテルのアクリル酸エステル又はメタクリル酸エステル、オリゴオキシエチレン又はオリゴプロピレングリコールジシクロペンテニルモノエーテルのアクリル酸エステル又はメタクリル酸エステルなど、ジシクロペンテニルシンナメート、ジシクロペンテノキシエチルシンナメート、ジシクロペンテノキシエチルモノフマレート又はジフマレートなど、３，９−ビス（１，１−ビスメチル−２−オキシエチル）−スピロ［５，５］ウンデカン、３，９−ビス（１，１−ビスメチル−２−オキシエチル）−２，４，８，１０−テトラオキサスピロ［５，５］ウンデカン、３，９−ビス（２−オキシエチル）−スピロ［５，５］ウンデカン、３，９−ビス（２−オキシエチル）−２，４，８，１０−テトラオキサスピロ［５，５］ウンデカンなどのモノ−、ジアクリレート又はモノ−、ジメタアクリレート、あるいはこれらのスピログリコールのエチレンオキシド又はプロピレンオキシド付加重合体のモノ−、ジアクリレート、又はモノ−、ジメタアクリレート、又はこれらのモノアクリレート又はメタクリレートのメチルエーテル、１−アザビシクロ［２，２，２］−３−オクテニルアクリレート又はメタクリレート、ビシクロ［２，２，１］−５−ヘプテン−２，３−ジカルボキシルモノアリルエステルなど、ジシクロペンタジエニルアクリレート又はメタクリレート、ジシクロペンタジエニルオキシエチルアクリレート又はメタクリレート、ジヒドロジシクロペンタジエニルアクリレート又はメタクリレート等を使用する。
【００５１】
環状エーテル構造を１つ以上有する化合物の環状エーテル構造は、環状エーテル構造の開環性の観点から、２〜１２個の炭素と１〜６個の酸素とを含む環状エーテル構造を１以上含む含環状エーテル放射線硬化性化合物が好ましい。更に、炭素数は６以下がより好ましく、４以下が更に好ましく、酸素数は４以下が好ましく、２以下が更に好ましい。また、環状エーテル構造は２以上がより好ましい。
【００５２】
より具体的には、環状エーテル構造として−Ｏ−を含む橋かけ構造が好ましく、グリシジル基などのエポキシ環を有する基を有する化合物が好ましい。
【００５３】
更に、これらの環状エーテル構造を有する基は、モノマー成分およびオリゴマー成分に結合していることが好ましい。
【００５４】
アルケニル基を１つ以上有する化合物のアルケニル基としては、反応性および入手の容易性から、ビニル基およびアリル基が好ましい。
【００５５】
−ＣＨ＝ＣＨ−を１つ以上有する化合物としては、不飽和ポリエステル等が好ましい。
【００５６】
スチリル基を１つ以上有する化合物としては、スチレン、α−メチルスチレン、ｐ−メチルスチレン、α−メチル−ｐ−メチルスチレン、ｐ−メトキシスチレン、ｏ−メトキシスチレン、２，４−ジメチルスチレン、クロロスチレン及びブロモスチレン等が好ましい。
【００５７】
更に、必要に応じてアクリル系モノマー及び／又はスチレン系モノマーと共重合可能なモノマーを併用することもできる。この様な共重合可能なモノマーとしては、アクリロニトリル及びメタクリロニトリル等のシアノ基含有ビニル化合物類； 塩化ビニル及び塩化ビニリデン等のハロゲン含有ビニル化合物類；酢酸ビニル及びプロピオン酸ビニル等の有機酸基含有ビニル化合物類；エチレン、マレイン酸およびイタコン酸等の反応性単量体類；アクリル変性シリコーン類；クロロエチルビニルエーテル、アリルグリシジルエーテル、エチリデンノルボルネン、ジビニルベンゼン、トリアリルシアヌレート及びトリアリルイソシアヌレート等の架橋性共重合モノマー類なども使用する。
【００５８】
以上に説明してきた化合物に加え、必要に応じて、共重合性のα，β−不飽和多価カルボン酸の（メタ）アクリルエステル、ジメタクリル酸エチレングリコール、ジメタクリル酸１，３−ブチレングリコール、ジメタクリル酸１，４−ブチレングリコール、ジメタクリル酸プロピレングリコール等のジメタクリル酸アルキレングリコールエステル、トリメチロールプロパンＥＯ付加トリアクリレート等も使用する。
【００５９】
また、必要に応じて、光重合開始剤を併用する。光重合開始剤としては、例えば、ベンゾインやベンゾインエチルエーテル、ベンゾイン−ｎ−プロピルエーテル、ベンゾイン−イソプロピルエーテル、ベンゾインイソブチル−エーテル等のベンゾインアルキルエーテル類；２，２−ジメトキシ−２−フェニルアセトフェノン、ベンゾフェノン、ベンジル、ジアセチル、ジフェニルスルフィド、エオシン、チオニン、９，１０−アントラキノン、２−エチル−９，１０−アントラキノン等を使用する。
【００６０】
製品例としては、メチルベンゾイルホルメート（アクゾノーベル社製、商品名：バイキュア５５）、２−メチル−１−［４−（メチルチオ）フェニル］−２−モルフォリノプロパン−１−オン（チバスペシャリティケミカルズ社製、商品名：イルガキュア９０７）等が好ましい。
【００６１】
また、使用するアクリル化合物の種類によっては、２，２−ジメトキシ−１，２−ジフェニルエタン−１−オン（ベンジルジメチルケタール：ＢＤＫ）、ベンゾフェノン（ＢＰ）やその誘導体、ベンゾイン、ベンゾインエチルエーテル、ベンゾインイソプロピルエーテル、ベンゾインイソプロピルエーテル、ベンゾインイソブチルエーテル、１−ヒドロキシシクロヘキシルフェニルケトン、２−ヒドロキシ−２−メチル−１−フェニル−プロパン−１−オンやその誘導体、メチルベンゾイルホルメート、２−メチル−１［４−（メチルチオ）フェニル］−２−モンフォリノプロパン−１−オン、テトラ（ｔ−ブチルパーオキシカルボニル）ベンゾフェノン、２，４−ジエチルチオキサントン、イソプロピルチオキサントンなどその他チオキサントン誘導体、オリゴ［２−ヒドロキシ−２−メチル−１−［４−（１−メチル−ビニル）フェニル］プロパノン］など高分子光重合開始剤、トリメチルベンゾイルジフェニルフォスフィンオキサイドなどアシルフォスフィンタイプなどを、紫外線用の光重合開始剤として、単独または２種類以上混合して使用する。
【００６２】
また、使用する含環状エーテル放射線硬化性化合物の種類によっては、例えば、ベンゾインやベンゾインエチルエーテル、ベンゾイン−ｎ−プロピルエーテル、ベンゾイン−イソプロピルエーテル、ベンゾインイソブチル−エーテルなどのベンゾインアルキルエーテル類、２，２−ジメトキシ−２−フェニルアセトフェノン、ベンゾフェノン、ベンジル、ジアセチル、ジフェニルスルフィド、エオシン、チオニン、９，１０−アントラキノン、２−エチル−９，１０−アントラキノン、メチルベンゾイルホルメート等が挙げられる。
【００６３】
紫外線硬化型エポキシ用開始剤としてはカチオン活性種を発生するものが好ましく、芳香族スルホニウム塩化合物、芳香族ホスホニウム塩化合物、芳香族ヨードニウム塩化合物、ジアゾニウム塩化合物および鉄アレーン錯体化合物などが好ましく、必要に応じて、これらを組み合わせることもできる。
【００６４】
これらの開始剤の商品としては、旭電化工業株式会社製の芳香族スルホニウム塩化合物（商品名：アデカオプトマーＳＰ−１７０）、ローディア社製の芳香族ホウ素塩化合物（商品名：ＲＨＯＤＯＲＳＩＬ  ２０７４）などを挙げることができる。
【００６５】
更に、他の重合開始剤として、２，２−ジメトキシ−２−フェニルアセトフェノン、ベンゾフェノン、ベンジル、ジアセチル、ジフェニルスルフィド、エオシン、チオニン、９，１０−アントラキノン、２−エチル−９，１０−アントラキノン等を用いることもできる。
【００６６】
なお、必要に応じて、２−ジメチルアミノエチルベンゾエート、Ｎ，Ｎ'−ジメチルアミノエチルメタクリレート、ｐ−ジメチルアミノ安息香酸イソアミルエステル、ｐ−ジメチルアミノ安息香酸エチルエステル等を、光重合開始助剤として、上記の光重合開始剤と併用混合して使用できる。
【００６７】
なお、以上の様な光重合開始剤は単独で使用しても良いし、必要に応じて２種以上を併用しても良い。その使用量は、放射線硬化性化合物および放射線硬化性組成物の１００質量部に対し、０．１〜３０質量部程度とする。
【００６８】
また、放射線硬化性化合物および放射線硬化性組成物のトナー全体に占める割合は、高速定着性を実現するために、１質量％以上が好ましく、１０質量％以上がより好ましく、２０質量％以上が更に好ましく、一方、トナーの定着性および離型性などを損なわない観点から、５０質量％以下が好ましく、４０質量％以下がより好ましく、３０質量％以下が更に好ましい。
【００６９】
一成分現像剤を作製する場合、放射線硬化性化合物および放射線硬化性組成物を、普通、トナーに配合するが、放射線硬化性化合物および放射線硬化性組成物を含有しないトナーと放射線硬化性化合物および放射線硬化性組成物とを混合して現像剤を調製することもでき、放射線硬化性化合物および放射線硬化性組成物を含有するトナーに更に放射線硬化性化合物および放射線硬化性組成物を混合して現像剤を調製することもできる。
【００７０】
また、二成分現像剤を作製する場合、放射線硬化性化合物および放射線硬化性組成物を、普通、トナーに配合するが、キャリアに放射線硬化性化合物および放射線硬化性組成物を配合することもでき、放射線硬化性化合物および放射線硬化性組成物を含有しないトナーと放射線硬化性化合物および放射線硬化性組成物を含有しないキャリアと放射線硬化性化合物および放射線硬化性組成物とを混合して現像剤を調製することもでき、トナー及びキャリアの少なくとも一方に放射線硬化性化合物および放射線硬化性組成物を配合し更に放射線硬化性化合物および放射線硬化性組成物を混合して現像剤を調製することもできる。
【００７１】
以上の様な場合、放射線硬化性化合物および放射線硬化性組成物の現像剤全体に占める割合は、高速定着性を実現するために、１質量％以上が好ましく、１０質量％以上がより好ましく、２０質量％以上が更に好ましく、一方、トナーの定着性および離型性などを損なわない観点から、５０質量％以下が好ましく、４０質量％以下がより好ましく、３０質量％以下が更に好ましい。
【００７２】
（被覆樹脂、ゲル物質およびマイクロカプセル）
以上に説明した放射線硬化性化合物および放射線硬化性組成物を、被覆樹脂またはゲル物質でコートするか、マイクロカプセルに内包することにより、放射線硬化性化合物および放射線硬化性組成物の劣化を抑制でき、硬化性を制御できる。
【００７３】
例えば、放射線硬化性化合物および放射線硬化性組成物を適当な媒体中に分散し、その表面にモノマー及びプレポリマーを配置し樹脂化して、被覆樹脂でコートされた放射線硬化性化合物および放射線硬化性組成物や、ゲル物質でコートされた放射線硬化性化合物および放射線硬化性組成物や、マイクロカプセルに内包された放射線硬化性化合物および放射線硬化性組成物を調製できる。
【００７４】
被覆樹脂、ゲル物質およびマイクロカプセルとしては、ゼラチン、ポリアミド、ポリウレタン、ポリエステル、ポリ尿素、ポリスルホンアミド、ポリスルホネート、ポリウレア等を使用する。
【００７５】
被覆樹脂、ゲル物質およびマイクロカプセルは、界面重合法、ｉｎ  ｓｉｔｕ重合法、液中硬化被覆法などの化学的カプセル化方法；コアセルベーション法、液中硬化被覆法、液中乾燥法、融解分散冷却法などによる物理化学的カプセル化方法；パンコーティング法、気中懸濁化法、噴霧乾燥法などによる機械的カプセル化方法などにより製造できる。
【００７６】
例えば、界面重合法においては、内部媒体と外部媒体との何れにも被覆樹脂、ゲル物質およびマイクロカプセルの原料が存在しており、内部媒体に含まれる原料と外部媒体に含まれる原料とが反応して被覆樹脂、ゲル物質およびマイクロカプセルが形成される。
【００７７】
また、ｉｎ  ｓｉｔｕ重合法においては、内部媒体と外部媒体との何れか一方のみに被覆樹脂、ゲル物質およびマイクロカプセルの原料が存在しており、内部媒体に含まれる原料のみが反応して被覆樹脂、ゲル物質およびマイクロカプセルが形成されか、外部媒体に含まれる原料のみが反応して被覆樹脂、ゲル物質およびマイクロカプセルが形成される。
【００７８】
以上の重合法において使用される界面活性剤は特に制限されず、アニオン性単量体、カチオン性単量体、ノニオン性単量体、アニオン性重合体、カチオン性重合体、ノニオン性重合体の何れでも使用できる。中でも、乳化能が高い、内包物の保護性が高い、被覆樹脂、ゲル物質およびマイクロカプセルの原料の凝集性に優れる、被覆樹脂、ゲル物質およびマイクロカプセルの形成反応を阻害しない等の理由から、アニオン性単量体、アニオン性重合体などが好ましい。
【００７９】
具体的には、ベンゼンスルホン酸ナトリウム、ドデシルベンゼンスルフォン酸ナトリウム等のアルキルベンゼンスルフォン酸塩、ポリオキシエチレン硫酸塩、エチレン−無水マレイン酸共重合体、スチレン−無水マレイン酸共重合体、イソブチレン−無水マレイン酸共重合体、ポリ（メタ）アクリル酸、ポリビニルアルコール、ヘキサエチルセルロース、メチルセルロース、カルボキシメチルセルロース、カイゼン、アラビアゴム、ゼラチン、ロート油などを使用する。
【００８０】
被覆樹脂、ゲル物質およびマイクロカプセルとしては熱可塑性および熱硬化性の何れでも良く、内包物の性質、所望の被覆樹脂の構造などを考慮して選択する。中でも、被覆樹脂、ゲル物質およびマイクロカプセルの構造を制御し易いなどの理由から、尿素樹脂、メラミン樹脂、ポリウレタン樹脂、ウレタン−尿素樹脂、ポリアミド樹脂、ポリエステル樹脂、ポリエーテル樹脂、ポリオレフィン樹脂、ポリスルホンアミド樹脂、ポリスルホネート樹脂、エポキシ樹脂、ポリカーボネート樹脂、フェノール樹脂などが好ましく、必要に応じて２種類以上の樹脂を併用できる。
【００８１】
具体的には、例えば、被覆樹脂、ゲル物質およびマイクロカプセルを尿素樹脂から作製する場合、メチロール化尿素系化合物を用いたｉｎ  ｓｉｔｕ重合法、尿素系化合物とホルムアルデヒドとを用いた界面重合法、ハロゲン化カルボニル化合物とアミン類とを用いた界面重合法などにより作製できる。
【００８２】
また、被覆樹脂、ゲル物質およびマイクロカプセルをメラミン樹脂から作製する場合、メチロール化メラミン系化合物を用いたｉｎ  ｓｉｔｕ重合法、メラミン系化合物とホルムアルデヒドとを用いた界面重合法などにより作製できる。
【００８３】
また、被覆樹脂、ゲル物質およびマイクロカプセルをポリウレタン樹脂から作製する場合、イソシアネート化合物とヒドロキシル化合物とを用いた界面重合法、カルボニルモノオキシ化合部とアミン類とを用いた界面重合法、アミノ−カルボニルモノオキシ化合部を用いたｉｎ  ｓｉｔｕ重合法などにより作製できる。
【００８４】
また、被覆樹脂、ゲル物質およびマイクロカプセルをウレタン−尿素樹脂から作製する場合、イソシアネート化合物と水とを用いた界面重合法、イソシアネート化合物とアミン類とを用いた界面重合法などにより作製できる。
【００８５】
また、被覆樹脂、ゲル物質およびマイクロカプセルをポリアミド樹脂から作製する場合、アミノ酸誘導体を用いたｉｎ  ｓｉｔｕ重合法、カルボン酸誘導体とアミン類とを用いた界面重合法などにより作製できる。
【００８６】
また、被覆樹脂、ゲル物質およびマイクロカプセルをポリエステル樹脂から作製する場合、カルボン酸誘導体とヒドロキシル化合物とを用いた界面重合法などにより作製できる。
【００８７】
また、被覆樹脂、ゲル物質およびマイクロカプセルをポリエーテル樹脂から作製する場合、カルボン酸誘導体とヒドロキシル化合物とを用いた界面重合法などにより作製できる。
【００８８】
また、被覆樹脂、ゲル物質およびマイクロカプセルをポリオレフィン樹脂から作製する場合、エチレン、プロピレン、スチレン、（メタ）アクリル酸、（メタ）アクリル酸エステル、酢酸ビニル、スチレン−ジビニルベンゼン等を用いたｉｎ  ｓｉｔｕ重合法などにより作製できる。
【００８９】
また、被覆樹脂、ゲル物質およびマイクロカプセルをポリスルホンアミド樹脂から作製する場合、スルホン酸誘導体とアミン類とを用いた界面重合法などにより作製できる。
【００９０】
また、被覆樹脂、ゲル物質およびマイクロカプセルをポリスルホネート樹脂から作製する場合、スルホン酸誘導体とヒドロキシル化合物とを用いた界面重合法などにより作製できる。
【００９１】
また、被覆樹脂、ゲル物質およびマイクロカプセルをエポキシ樹脂から作製する場合、エポキシドとヒドロキシル化合物とを用いた界面重合法、エポキシドとアミン類とを用いた界面重合法などにより作製できる。
【００９２】
また、被覆樹脂、ゲル物質およびマイクロカプセルをポリカーボネート樹脂から作製する場合、ヒドロキシ化合物とハロゲン化カルボニル化合物とを用いた界面重合法などにより作製できる。
【００９３】
また、被覆樹脂、ゲル物質およびマイクロカプセルをフェノール樹脂から作製する場合、芳香族ヒドロキシ化合物とホルムアルデヒドとを用いた界面重合法、尿素系化合物と芳香族ヒドロキシ化合物とを用いた界面重合法などにより作製できる。
【００９４】
なお、被覆樹脂、ゲル物質およびマイクロカプセルの原料としては、上記以外にも、ポリイソシアネート、ポリイソチオシアネート、ポリアミン、ポリカルボン酸、多塩基酸クロライド、酸無水物、エポキシ化合物、ポリオール、（メタ）アクリル化合物、ポリサルファイド、有機アミン類、酸アミド類、水溶性エポキシ化合物、フェノール類、ホルマリン、ホスゲン、スピロアセタール系複素環状アミン、アルデヒド等も使用できる。
【００９５】
以上に記載した被覆樹脂、ゲル物質およびマイクロカプセルのうち、メラミン樹脂、尿素樹脂、エポキシ樹脂およびフェノール樹脂などは熱硬化性樹脂である。また、ポリウレタン樹脂、ウレタン−尿素樹脂、ポリアミド樹脂、ポリエステル樹脂、ポリエーテル樹脂、ポリオレフィン樹脂、ポリスルホンアミド樹脂、ポリスルホネート樹脂およびポリカーボネート樹脂などは熱可塑性樹脂である。
【００９６】
なお、以上に説明してきた被覆樹脂、ゲル物質およびマイクロカプセルの形成反応において、反応温度は、普通２０〜１００℃とする。特に、耐熱性に乏しいジアゾニウム塩などを使用する場合は、は反応温度を低くする。
【００９７】
また、被覆樹脂、ゲル物質およびマイクロカプセルを水溶性樹脂壁により作製することもできる。水溶性樹脂壁としては、ポリビニルアルコール系樹脂、エチレン−無水マレイン酸系樹脂、スチレン−無水マレイン酸系樹脂、イソブテン−無水マレイン酸系樹脂、その他のオレフィン−不飽和カルボン酸共重合体、ポリアクリルアミド系樹脂、ポリエチレンオキサイド系樹脂、ポリビニルピロリドン系樹脂、酢酸ビニル共重合体、アクリル系共重合体などを使用する。
【００９８】
また、コラーゲン、コラーゲン誘導体、にわか、ゼラチン、アルブミン、アルブミン誘導体、カゼイン、大豆タンパク等のポリアミノ酸類；デンプン、加工デンプン、酸変性デンプン、酸化デンプン、アセチルデンプン、メチルデンプン、カルボキシメチルデンプン、ヒドロキシエチルデンプン、アミノアルキルデンプン、アミロース、アミロース誘導体、デキストリン、ブリテッシュガム等のデンプン類；セルロース等のセルロース類；メチルセルロース、エチルセルロース、ヒドロキシエチルセルロース、カルボキシメチルセルロース等のセルロースエーテル類；硝酸セルロース、酢酸セルロース、ビスコース等のセルロースエステル類；アラビアゴム、トラガントゴム、カラヤゴム、ローカストビーンゴム、グアーゴム、コンニャクマンナン、アルギン酸、ふのり等の複合多糖類なども使用する。
【００９９】
これらの水溶性被覆樹脂、水溶性ゲル物質および水溶性マイクロカプセルは、コアセルベーション法、液中硬化被覆法、液中乾燥法などにより製造できる。
【０１００】
一成分現像剤を作製する場合、被覆樹脂、ゲル物質またはマイクロカプセルは、普通、トナーに配合するが、被覆樹脂、ゲル物質またはマイクロカプセルを含有しないトナーと被覆樹脂、ゲル物質またはマイクロカプセルとを混合して現像剤を調製することもでき、被覆樹脂、ゲル物質またはマイクロカプセルを含有するトナーに更に被覆樹脂、ゲル物質またはマイクロカプセルを混合して現像剤を調製することもできる。
【０１０１】
また、二成分現像剤を作製する場合、被覆樹脂、ゲル物質またはマイクロカプセルは、普通、トナーに配合するが、キャリアに被覆樹脂、ゲル物質またはマイクロカプセルを配合することもでき、被覆樹脂、ゲル物質またはマイクロカプセルを含有しないトナーと被覆樹脂、ゲル物質またはマイクロカプセルを含有しないキャリアと被覆樹脂、ゲル物質またはマイクロカプセルとを混合して現像剤を調製することもでき、トナー及びキャリアの少なくとも一方に被覆樹脂、ゲル物質またはマイクロカプセルを配合し更に被覆樹脂、ゲル物質またはマイクロカプセルを混合して現像剤を調製することもできる。
【０１０２】
以上の様にして得られる被覆樹脂、ゲル物質またはマイクロカプセルを用いて一成分現像剤を作製する場合、被覆樹脂、ゲル物質またはマイクロカプセルを、普通、トナーに配合するが、被覆樹脂、ゲル物質またはマイクロカプセルを含有しないトナーと被覆樹脂、ゲル物質またはマイクロカプセルとを混合して現像剤を調製することもでき、被覆樹脂、ゲル物質またはマイクロカプセルを含有するトナーに更に被覆樹脂、ゲル物質またはマイクロカプセルを混合して現像剤を調製することもできる。
【０１０３】
また、二成分現像剤を作製する場合、被覆樹脂、ゲル物質またはマイクロカプセルを、普通、トナーに配合するが、キャリアに被覆樹脂、ゲル物質またはマイクロカプセルを配合することもでき、被覆樹脂、ゲル物質またはマイクロカプセルを含有しないトナーと被覆樹脂、ゲル物質またはマイクロカプセルを含有しないキャリアと被覆樹脂、ゲル物質またはマイクロカプセルとを混合して現像剤を調製することもでき、トナー及びキャリアの少なくとも一方に被覆樹脂、ゲル物質またはマイクロカプセルを配合し更に被覆樹脂、ゲル物質またはマイクロカプセルを混合して現像剤を調製することもできる。
【０１０４】
被覆樹脂、ゲル物質またはマイクロカプセルのトナー又は現像剤全体に占める割合は、カラーフィルター層の十分な高速定着性を実現するために、１質量％以上が好ましく、１０質量％以上がより好ましく、２０質量％以上が更に好ましく、一方、トナーの定着性および離型性などを損なわない観点から、５０質量％以下が好ましく、４０質量％以下がより好ましく、３０質量％以下が更に好ましい。
【０１０５】
また、被覆樹脂、ゲル物質またはマイクロカプセルの体積平均粒子径は、０．５μｍ以上が好ましく、１μｍ以上がより好ましく、２μｍ以上が更に好ましく、一方、５０μｍ以下が好ましく、３０μｍ以下がより好ましく、１５μｍ以下が更に好ましい。なお、被覆樹脂、ゲル物質またはマイクロカプセルの体積平均粒子径は、例えばＣｏｕｌｔｅｒ  Ｅｌｅｃｔｒｏｎｉｃｓ社（英国）製コールターマルチサイダーを用いて、体積基準により測定することもできる。
【０１０６】
なお、被覆樹脂、ゲル物質またはマイクロカプセルは、必要に応じて、２種以上を併用することもできる。
【０１０７】
（結着樹脂）
結着樹脂はトナーの構成要素を十分結着し、トナーの良好な定着性および帯電性などを実現するものであれば特に制限されないが、ビニルアルコール系樹脂、ビニルエーテル系樹脂、ビニルブチラール系樹脂、ウレタン系樹脂、エステル系樹脂、エポキシ系樹脂、スチレン系樹脂、アクリル系樹脂、エチレン系樹脂、プロピレン系樹脂、酢酸ビニル系樹脂、塩化ビニル系樹脂、アミド系樹脂、ビニルトルエン重合体、マレイン酸重合体、フェノール樹脂、天然変性フェノール樹脂、天然樹脂変性マレイン酸樹脂、シリコーン樹脂、フラン樹脂、キシレン樹脂、テルペン樹脂、クマロンインデン樹脂、石油系樹脂；これらの樹脂の単量体成分の共重合体などを使用し、必要に応じて複数の樹脂を併用することもできる。
【０１０８】
例えば、スチレン系樹脂およびスチレン系樹脂の単量体成分の共重合体の具体例として、ポリスチレン、ポリ−ｐ−クロルスチレン、ポリビニルトルエン等のスチレン及びスチレン誘導体のホモポリマー；スチレン−ｐ−クロルスチレン共重合体、スチレン−ビニルトルエン共重合体、スチレン−ビニルナフタリン共重合体、スチレン−アクリル酸エステル共重合体、スチレン−メタクリル酸エステル共重合体、スチレン−α−クロルメタクリル酸メチル共重合体、スチレン−アクリロニトリル共重合体、スチレン−ビニルメチルエーテル共重合体、スチレン−ビニルエチルエーテル共重合体、スチレン−ビニルメチルケトン共重合体、スチレン−ブタジエン共重合体、スチレン−イソプレン共重合体、スチレン−アクリロニトリル−インデン共重合体などのスチレン系共重合体などを使用する。
【０１０９】
また、架橋構造を有する樹脂を結着樹脂として使用することもできる。結着樹脂の架橋剤としては、２個以上の重合可能な二重結合を有する化合物を使用し、例えば、ジビニルベンゼン、ジビニルナフタレン等の芳香族ジビニル化合物；エチレングリコールジアクリレート、エチレングリコールジメタクリレート、１，３−ブタジオールジメタクリレート等の二重結合を２個有するカルボン酸エステル；ジビニルアニリン、ジビニルエーテル、ジビニルスルフィド、ジビニルスルホン等のジビニル化合物；３個以上のビニル基を有する化合物などを使用し、必要に応じて複数を併用することもできる。
【０１１０】
以上の様な結着樹脂の中でも、例えば、エステル系樹脂、エポキシ系樹脂、スチレン系樹脂、アクリル系樹脂およびこれらの樹脂の単量体成分の共重合体が好ましく、必要に応じて２種以上を併用することもできる。
【０１１１】
また、エチレン系樹脂、プロピレン系樹脂、酢酸ビニル系樹脂、塩化ビニル系樹脂、アミド系樹脂およびこれらの樹脂の単量体成分の共重合体が好ましく、必要に応じて２種以上を併用することもできる。
【０１１２】
また、湿式トナーの場合は、アクリル系樹脂、ビニルトルエン重合体、マレイン酸重合体およびこれらの樹脂の単量体成分の共重合体が好ましく、必要に応じて２種以上を併用することもできる。
【０１１３】
なお、結着樹脂のトナー全体に占める割合は、普通、５０〜９５質量％とする。また、マイクロカプセルトナーの場合は、結着樹脂を使用しない場合もある。
【０１１４】
（色材）
色材としては、トナーの特性を低下させることなく十分に着色できるものであれば特に制限されないが、チャネルカーボン、ファーネスカーボン等のカーボンブラック；ベンガラ、紺青、酸化チタン等の無機顔料；ファーストイエロー、ジスアゾイエロー、ピラゾロンレッド、キレートレッド、ブリリアントカーミン、パラブラウン等のアゾ顔料；銅フタロシアニン、無金属フタロシアニン等のフタロシアニン顔料；フラバントロンイエロー、ジブロモアントロンオレンジ、ペリレンレッド、キナクリドンレッド、ジオキサジンバイオレット等の縮合多環系顔料；分散染料、油溶性染料などを用い、必要に応じて複数の色材を併用することもできる。
【０１１５】
特に、赤色（Ｒ）、緑色（Ｇ）及び青紫色（Ｂ）のカラーフィルター層を形成するためには、Ｃ．Ｉ．ダイレクトレッド１、Ｃ．Ｉ．ダイレクトレッド４、Ｃ．Ｉ．アシッドレッド１、Ｃ．Ｉ．ベーシックレッド１、Ｃ．Ｉ．モーダントレッド３０、Ｃ．Ｉ．ダイレクトブルー１、Ｃ．Ｉ．ダイレクトブルー２、Ｃ．Ｉ．アシッドブルー９、Ｃ．Ｉ．アシッドブルー１５、Ｃ．Ｉ．ベーシックブルー３、Ｃ．Ｉ．ベーシックブルー５、Ｃ．Ｉ．モーダントブルー７、Ｃ．Ｉ．ダイレクトグリーン６、Ｃ．Ｉ．ベーシックグリーン４、Ｃ．Ｉ．ベーシックグリーン６等の染料、黄鉛、カドミウムイエロー、ミネラルファストイエロー、ネーブルイエロー、ナフトールイエローＳ、ハンザイエローＧ、パーマネントイエローＮＣＧ、タートラジンレーキ、モリブデンオレンジ、パーマネントオレンジＧＴＲ、ベンジジンオレンジＧ、カドミウムレッド、パーマネントレッド４Ｒ、ウオッチングレッドカルシウム塩、ブリリアントカーミン３Ｂ、ファストバイオレットＢ、メチルバイオレットレーキ、紺青、コバルトブルー、アルカリブルーレーキ、ビクトリアブルーレーキ、キナクリドン、ローダミンレーキ、フタロシアニンブルー、ファーストスカイブルー、ビグメントグリーンＢ、マラカイトグリーンレーキ、ファイナルイエローグリーンＧ等の顔料、ニトロ系、アゾ系、スチルベンアゾ系、ジフェニルメタン系、トリフェニルメタン系、メチン系、チアゾール系、アントラキノン系、インダミン系、アジン系、オキサジン系、チアジン系、硫化染料系、インジゴイド系、フタロシアニン系等の有機系染料などを使用する。
【０１１６】
また、磁性トナーの場合は、磁性粉として、マグネタイト、フェライト、コバルト、鉄、ニッケル等の金属単体またはその合金を用いることもできる。
【０１１７】
更に、炭酸カルシウム、沈降性硫酸バリウム、バライト粉、ホワイトカーボン、シリカ、アルミナホワイト、水酸化アルミニウム、カオリンクレー等の粘土鉱物、タルク、マイカ、ネフェリンサイアナイト等の体質顔料も使用できる。
なお、色材のトナー全体に占める割合は、普通、１〜２０質量％とする。
【０１１８】
（電荷制御剤）
電荷制御剤としては、トナーの特性を低下させることなく十分に電荷を制御できるものであれば特に制限されないが、負極性電荷制御剤および正極性電荷制御剤を用いる。
【０１１９】
負極性電荷制御剤の具体例としては、有機金属化合物、キレート化合物、モノアゾ金属化合物、アセチルアセトン金属化合物、芳香族ハイドロキシカルボン酸、芳香族ダイカルボン酸系の金属化合物、芳香族ハイドロキシカルボン酸、芳香族モノ及びポリカルボン酸およびそれらの金属塩、それらの無水物、それらのエステル類、ビスフェノール等のフェノール誘導体類、尿素誘導体、含金属サリチル酸系化合物、含金属ナフトエ酸化合物、ホウ素化合物、４級アンモニウム塩、カリックスアレーン、ケイ素化合物、スチレン−アクリル酸共重合体、スチレン−メタクリル酸共重合体、スチレン−アクリル−スルホン酸共重合体、及びノンメタルカルボン酸系化合物などが有るが、Ｃｒ錯塩染料などの電子受容性染料、電子受容性有機錯体、銅フタロシアニンのスルホニルアミン、塩素化パラフィン等が好ましい。
【０１２０】
また、正極性電荷制御剤の具体例としては、ニグロシン、脂肪酸金属塩による変性物、グアニジン化合物、イミダゾール化合物、トリブチルベンジンアンモニウム−１−ヒドロキシ−４−ナフトスルフォン酸塩、テトラブチルアンモニウムテトラフルオロボレート等の４級アンモニウム塩、ホスホニウム塩等のオニウム塩および４級アンモニウム塩又はオニウム塩のレーキ顔料、トリフェニルメタン染料およびこれらのレーキ顔料（レーキ化剤としては、例えば、りんタングステン酸、りんモリブデン酸、りんタングステンモリブデン酸、タンニン酸、ラウリン酸、没食子酸、フェリシアン化物、フェロシアン化物）、高級脂肪酸、高級脂肪酸の金属塩、ジブチルスズオキサイド、ジオクチルスズオキサイド、ジシクロヘキシルスズオキサイド等のジオルガノスズオキサイド、ジブチルスズボレート、ジオクチルスズボレート、ジシクロヘキシルスズボレート等のジオルガノスズボレート類などが有るが、電子供与性のニグロシン染料、第四級アンモニウム塩などが好ましい。
【０１２１】
なお、電荷制御剤のトナー全体に占める割合は、普通、０．０１〜１０質量％とする。
【０１２２】
（離型剤）
定着時のオフセットを低減し、通紙性などを改良するために、離型剤を配合することもできる。この様な離型剤としては、フッ素樹脂、低分子量ポリプロピレン、低分子量ポリエチレン、流動パラフィン、ワックス、脂肪酸エステル、脂肪酸アミド等を使用する。これらの離型剤は溶融粘度が低いため、定着時に離型剤として機能する。
【０１２３】
なお、離型剤のトナー全体に占める割合は、普通、０．１〜２０質量％とする。
【０１２４】
（表面処理剤）
トナーの表面に表面処理剤として微粉体を付着させることにより、トナーの流動性を向上できる。この様な微粉体として疎水性シリカ等を使用するが、疎水性シリカをトナーの表面に付着すると、流動性が向上するのみならず、トナーのクリーニング性および帯電性も向上できる。また、疎水性シリカ以外に、酸化チタン、アルミナ、酸化セリウム、脂肪酸金属塩、ポリ弗化ビニリデン、ポリスチレン等の微粉末も使用できる。
【０１２５】
なお、表面処理剤の使用量は、トナー１００質量部に対して、普通、０．１〜２０質量％とする。
【０１２６】
（磁性剤）
更に、トナーに磁性剤を含有させて、磁性トナーを作製することもできる。この場合、磁性剤は色材の役割を兼ねることもできる。この様な、磁性剤としては、マグネタイト、ヘマタイト、フェライト等の酸化鉄；鉄、コバルト、ニッケル等の金属；これらの金属とアルミニウム、コバルト、銅、鉛、マグネシウム、スズ、亜鉛、アンチモン、ベリリウム、ビスマス、カドミウム、カルシウム、マンガン、セレン、チタン、タングステン、バナジウム等の金属；これらの金属の合金およびその混合物が挙げられる。
【０１２７】
なお、磁性剤のトナー全体に占める割合は、普通、１〜２０質量％とする。
【０１２８】
（その他の添加剤）
トナーには、以上に説明した成分以外に、ステアリン酸亜鉛などの滑剤；酸化防止剤、紫外線吸収剤などの安定剤などの添加剤を必要に応じて使用できる。また、ガラス基板と現像剤との結着性を向上し、定着性を更に向上させるために、シランカップリング剤などを添加することもできる。
【０１２９】
（現像剤）
現像剤の種類には、乾式二成分系、乾式一成分系、湿式系などが有り、以上で説明した成分を有するトナーを用いて、それぞれの現像剤を作製できる。
【０１３０】
乾式二成分系で使用するトナーは、結着樹脂、色材、電荷制御剤、離型剤、表面処理剤などを用いて作製され、体積平均粒子径が１〜２０μｍとなる様に調整する。なお、トナーの体積平均粒子径は、例えばＣｏｕｌｔｅｒ  Ｅｌｅｃｔｒｏｎｉｃｓ社（英国）製コールターマルチサイダーを用いて測定できる。この様なトナーをキャリアと混合して乾式二成分現像剤を作製する。乾式二成分系で使用するキャリアは、芯材をコート剤で被覆することで作製され、体積平均粒子径が１０〜２００μｍとなる様に調整する。
【０１３１】
キャリアの芯材としては、表面酸化の鉄粉、表面未酸化の鉄粉、ニッケル粉、銅粉、亜鉛粉、コバルト粉、マンガン粉、クロム粉、希土類粉などの金属粉；これらの金属の酸化物粉；これらの金属の合金粉；これらの合金の酸化物粉；フェライト粉；マグネタイト粉などを使用する。
【０１３２】
キャリアのコート剤としては、ポリテトラフルオロエチレン、モノクロロトリフルオロエチレン重合体、ポリフッ化ビニリデン等のフッ素樹脂；シリコーン樹脂；ポリエステル樹脂；フェノール樹脂；ジ−ターシャリーブチルサリチル酸の金属錯体；スチレン系樹脂；アクリル系樹脂；ポリアミド；ポリビニルブチラール；ニグロシン；アミノアクリレート樹脂；塩基性染料およびそのレーキ；シリカ微粒子；アルミナ微粒子などを単独または複数で用いる。これらのコート剤を溶剤中に溶解または懸濁し、これをキャリア表面に塗工したり；コート剤を単に粉体で混合する等の方法でキャリアが作製される。
【０１３３】
なお、トナーとキャリアとの混合比は、現像剤全体に対して、トナーが１〜１５質量％となるようにする。
【０１３４】
乾式一成分系で使用するトナーは、結着樹脂、色材、電荷制御剤、離型剤、表面処理剤などに加え、例えば磁性トナーの場合、磁性剤などを用いて作製され、体積平均粒子径が１〜２０μｍとなる様に調整し、キャリアと混合することなく乾式一成分現像剤を作製する。
【０１３５】
湿式系で使用するトナーは、結着樹脂、色材、電荷制御剤などを用いて作製され、体積平均粒子径が０．１〜３μｍとなる様に調整する。この様なトナーをキャリアと混合して湿式現像剤を作製する。湿式系で使用するキャリアとしては、体積固有抵抗が１０12〜１０15Ωｃｍ、誘電率が２〜３の絶縁性液体などを使用する。
【０１３６】
なお、放射線硬化性化合物および放射線硬化性組成物が被覆樹脂またはゲル物質でコートされているか、マイクロカプセルに内包されている場合は、これらの粒子径が比較的大きいため、トナーに放射線硬化性化合物および放射線硬化性組成物を含有させるよりも、キャリアに放射線硬化性化合物および放射線硬化性組成物を配合したり、トナーと、キャリアと、放射線硬化性化合物および放射線硬化性組成物とを混合して現像剤を調製する方が好ましい場合もある。
【０１３７】
（トナー及び現像剤の製造方法）
乾式トナーは製造方法により、粉砕トナーと重合トナーとに大別される。
【０１３８】
粉砕トナーの製造方法としては、例えば、結着樹脂、色材、電荷制御剤、離型剤、磁性剤などの必要なトナー成分を、ヘンシェルミキサー及びボールミル等の混合機で十分に混合する。
【０１３９】
次に、得られた混合物を、加熱ロール、ニーダー、エクストルーダー等の熱混練機を用いて溶融混練し、樹脂成分を相溶させ、トナー成分を均一に分散させる。その後、得られた混練物を冷却固化し、ハンマーミル及びジェットミル等で粉砕し、サイクロン及びミクロンセパレーター等で分級して造粒し、所望のトナーを得る。
【０１４０】
さらに必要に応じて表面処理剤などを、ヘンシェルミキサー等の混合機で混合することもできる。
【０１４１】
一方、重合トナーの製造方法としては、例えば、ディスク及び多流体ノズル等を用いて溶融混合物を空気中に霧化し球状トナー粒子を得る方法；懸濁重合法を用いて直接トナー粒子を生成する方法；単量体には可溶で得られる重合体が不要な水系有機溶剤を用い直接トナー粒子を生成する分散重合法、水溶性極性重合開始剤存在下で直接重合しトナー粒子を生成するソープフリー重合法などの乳化重合法；予め一次極性乳化重合粒子を調製後、反対電荷を有する極性粒子を加え会合させるヘテロ凝集法等を用いる。
【０１４２】
中でも、重合性モノマーと他のトナー成分とを含むモノマー組成物を直接重合してトナー粒子を生成する方法が好ましい。また、一旦得られた重合粒子に更に単量体を吸着させた後、重合開始剤を用い重合させるシード重合方法も好ましい。
【０１４３】
以上の様にして得られたトナーは、必要に応じてキャリアと混合される。混合は、Ｖブレンダーなどを用いて行われる。
【０１４４】
一方、湿式トナーの場合は、ボールミル及びアトライタ等の混合機にトナー成分とキャリア液体とを投入し、十分に分散させて、混合工程および造粒工程を同時に行う。
【０１４５】
（放射線硬化定着方式）
本発明で使用するトナー及び現像剤は放射線により硬化する成分を含んでおり、これらの成分が硬化する際にトナー及び現像剤が基板に定着される。硬化は放射線照射によって引起される架橋反応により進行し、この際、トナー及び現像剤が基板と付着している部位において定着が進行すると考えられ、トナー及び現像剤は放射線により基板に定着される。
【０１４６】
放射線硬化反応により定着方式で使用される放射線としては、硬化反応が急速に進行する等の理由から、主に紫外線（ＵＶ）及び電子線（ＥＢ）が利用されるが、電子線（ＥＢ）、Ｘ線、ｉ線、ｇ線、赤外線、可視光なども利用できる。
【０１４７】
中でも、硬化効率が高い、照射装置が入手し易い等の理由から、特にＵＶ−Ｃ等の、最大放射波長が３１５ｎｍ以下である（ＵＶ）が好ましい。更に、最大放射の波長が２８０ｎｍ以下であれば、より好ましい。
【０１４８】
これらのＵＶは、低圧水銀ランプ及びエキシマランプ等により、工業的に好ましい形態で発生できる。
【０１４９】
定着の第１様態例を、図１に示した。基板１１０はローラ１１１により搬送され、照射手段１１２より発せられた放射線１１３に暴露される。基板上に付着した現像剤１１４中では硬化反応が進行し、同時に現像剤が基板に定着され、カラーフィルター層１１５が形成される。
【０１５０】
定着の第２様態例を、図２に示した。まず、基板２１０に付着した現像剤２１６は、加熱ロール法などの接触加熱方式（感熱定着方式）、加圧ロール法などの接触加圧方式（感圧定着方式）、フラッシュ定着法など非接触加熱方式などの前定着手段２１７により前定着される。前定着された現像剤２１４は、ローラ２１１により搬送され、照射手段２１２より発せられた放射線２１３に暴露される。基板上に付着した現像剤２１４中では硬化反応が進行し、同時に現像剤が基板に定着され、カラーフィルター層２１５が形成される。
【０１５１】
定着の第３様態例を、図３に示した。基板３１０はローラ３１１により搬送され、照射手段３１２より発せられた放射線３１３に暴露される。基板上に付着した現像剤３１６中では硬化反応が進行し、同時に現像剤が基板に定着され、カラーフィルター前駆層３１４が形成される。その後、加熱ロール法などの接触加熱方式（感熱定着方式）、加圧ロール法などの接触加圧方式（感圧定着方式）、フラッシュ定着法など非接触加熱方式などの後定着手段３１７により後定着され、カラーフィルター層３１５が形成される。
【０１５２】
定着の第４様態例を、図４に示した。定着ローラ４１６は放射線４１３に対して実質的に透明であり、軸心部には空洞があり、例えば円筒形である。また、照射手段４１２は、定着ローラの内部空洞に配設されている。
【０１５３】
基板４１０はローラ４１１により搬送される。放射線は定着ローラを透過するため、基板上に付着した現像剤４１４は、照射手段より発せられた放射線に暴露される。現像剤中では硬化反応が進行し、同時に現像剤が基板に定着され、カラーフィルター層４１５が形成される。
【０１５４】
第４様態例において、定着ローラとして加圧ローラおよび加熱ローラなどを使用すると、放射線硬化定着方式と、感熱方式および感圧方式とを同時に行うことができるため、定着効率が更に向上し、定着時間を更に短縮できる。
【０１５５】
定着の第５様態例を、図５に示した。定着ローラ４１６は放射線４１３に対して実質的に透明であり、軸心部には空洞があり、例えば円筒形である。また、照射手段４１２は、定着ローラの内部空洞に配設されている。
【０１５６】
基板４１０はベルト４１７により搬送される。放射線は定着ローラを透過するため、基板上に付着した現像剤４１４は、照射手段より発せられた放射線に暴露される。現像剤中では硬化反応が進行し、同時に現像剤が基板に定着され、カラーフィルター層４１５が形成される。
【０１５７】
第５様態例において、定着ローラとして加圧ローラおよび加熱ローラなどを使用すると、放射線硬化定着方式と、感熱方式および感圧方式とを同時に行うことができるため、定着効率が更に向上し、定着時間を更に短縮できる。
【０１５８】
また、放射線硬化性化合物および放射線硬化性組成物などの放射線により硬化する成分が、被覆樹脂またはゲル物質でコートされているか、マイクロカプセルに内包されている場合、被覆樹脂、ゲル物質およびマイクロカプセルを破壊し、放射線により硬化する成分を放出し、これらの成分を硬化して現像剤およびトナーを基板に定着する。
【０１５９】
トナー及び現像剤の放射線により硬化する成分は、被覆樹脂、ゲル物質およびマイクロカプセルの破壊に伴い放出され基板に付着し、これらの成分が硬化する際にトナー及び現像剤が基板に定着される。硬化は放射線照射によって引起される架橋反応により進行し、この際、トナー及び現像剤が基板と付着している部位において定着が進行すると考えられ、トナー及び現像剤は放射線により基板に定着される。
【０１６０】
被覆樹脂、ゲル物質およびマイクロカプセルの破壊は、（ア）加圧ローラにより被覆樹脂、ゲル物質およびマイクロカプセルを加圧し機械的に破壊する、（イ）加熱ローラなどの接触加熱方式で被覆樹脂、ゲル物質およびマイクロカプセルを加熱し内容物を熱膨張させ熱的に破壊する、（ウ）加熱加圧ローラにより被覆樹脂、ゲル物質およびマイクロカプセルを加熱加圧し熱的機械的に破壊する、（エ）フラッシュ光照射などの非接触加熱方式で被覆樹脂、ゲル物質およびマイクロカプセルを加熱し内容物を熱膨張させ熱的に破壊する、（オ）加熱ローラなどの接触加熱方式で被覆樹脂、ゲル物質およびマイクロカプセルを加熱し内容物を反応させ体積膨張させて化学的に破壊する、（カ）フラッシュ光照射などの非接触加熱方式で被覆樹脂、ゲル物質およびマイクロカプセルを加熱し内容物を反応させ体積膨張させて化学的に破壊する、（キ）放射線を照射して硬化反応を進行すると同時に被覆樹脂、ゲル物質およびマイクロカプセルを加熱し内容物を熱膨張させ熱的に破壊する、（ク）放射線を照射して硬化反応を進行すると同時に被覆樹脂、ゲル物質およびマイクロカプセルを加熱し内容物を反応させ体積膨張させて化学的に破壊する、（ケ）放射線を照射して硬化反応を進行すると同時に被覆樹脂、ゲル物質およびマイクロカプセルの内容物を放射線により反応させ体積膨張させて化学的に破壊する等の手法で行うことができる。これらの破壊方式は、被覆樹脂、ゲル物質およびマイクロカプセルが熱可塑性および熱硬化性の何れでも有効である。
【０１６１】
また、被覆樹脂、ゲル物質およびマイクロカプセルの破壊の他の様式として、（ア）加熱ローラなどの接触加熱方式で被覆樹脂、ゲル物質およびマイクロカプセルを加熱し、例えば被覆樹脂、ゲル物質およびマイクロカプセルのガラス転移温度以上に加熱し、被覆樹脂、ゲル物質およびマイクロカプセルの物質透過性を上昇させ被覆樹脂、ゲル物質およびマイクロカプセルを透過させて内容物を放出させる、（イ）加熱加圧ローラなどの接触加熱方式で被覆樹脂、ゲル物質およびマイクロカプセルを加熱し、例えば被覆樹脂、ゲル物質およびマイクロカプセルのガラス転移温度以上に加熱し、被覆樹脂、ゲル物質およびマイクロカプセルの物質透過性を上昇させ被覆樹脂、ゲル物質およびマイクロカプセルを透過させて内容物を放出させる、（ウ）フラッシュ光照射などの非接触加熱方式で被覆樹脂、ゲル物質およびマイクロカプセルを加熱し、例えば被覆樹脂、ゲル物質およびマイクロカプセルのガラス転移温度以上に加熱し、被覆樹脂、ゲル物質およびマイクロカプセルの物質透過性を上昇させ被覆樹脂、ゲル物質およびマイクロカプセルを透過させて内容物を放出させる、（エ）放射線を照射して硬化反応を進行すると同時に被覆樹脂、ゲル物質およびマイクロカプセルを加熱し、例えば被覆樹脂、ゲル物質およびマイクロカプセルのガラス転移温度以上に加熱し、被覆樹脂、ゲル物質およびマイクロカプセルの物質透過性を上昇させ被覆樹脂、ゲル物質およびマイクロカプセルを透過させて内容物を放出させる等がある。これらの破壊方式は、被覆樹脂、ゲル物質およびマイクロカプセルが熱可塑性の場合に有効である。
【０１６２】
以上の様な被覆樹脂、ゲル物質およびマイクロカプセルを破壊する工程は放射線による硬化工程に先立ち行うか、放射線による硬化工程と同時に行う必要があるが、被覆樹脂、ゲル物質およびマイクロカプセルの破壊工程と放射線硬化工程とを同時に行うことにより、定着操作を簡略化でき、定着速度を向上できる。
【０１６３】
例えば、図１の第１様態の場合、基板上の現像剤１１４が照射手段１１２より発せられた放射線１１３に暴露された際に、マイクロカプセルが破壊され、基板上に付着した現像剤中で硬化反応が進行し、同時に現像剤が基板に定着され、カラーフィルター層１１５が形成される。
【０１６４】
図２の第２様態の場合、基板２１０に付着した現像剤２１６は、加熱ロール法などの接触加熱方式（感熱定着方式）、加圧ロール法などの接触加圧方式（感圧定着方式）、フラッシュ定着法など非接触加熱方式などのカプセル破壊手段２１７を通過し、マイクロカプセルが破壊され、現像剤２１４が基板に付着される。付着された現像剤は、ローラ２１１により搬送され、照射手段２１２より発せられた放射線２１３に暴露される。基板上に付着した現像剤２１４中では硬化反応が進行し、同時に現像剤が基板に定着され、カラーフィルター層２１５が形成される。
【０１６５】
図４の第４様態の場合、定着ローラ４１６は放射線４１３に対して実質的に透明であり、軸心部には空洞があり、例えば円筒形である。また、照射手段４１２は、加圧ローラと兼用の定着ローラの内部空洞に配設されている。
【０１６６】
基板４１０はローラ４１１により搬送され、基板上に付着した現像剤４１４中のマイクロカプセルは、定着ローラとローラとに狭支された際に加圧により破壊される。放射線は定着ローラを透過するため、マイクロカプセルの破壊と同時に、基板上に付着した現像剤４１４は、照射手段より発せられた放射線に暴露される。現像剤中では硬化反応が進行し、同時に現像剤が基板に定着され、カラーフィルター層４１５が形成される。
【０１６７】
第４様態例の様に、定着ローラを加圧ローラおよび加熱ローラなどと兼用すると、定着工程を簡略化でき、定着装置の構造を簡便なものとでき、定着時間を更に短縮できる。
【０１６８】
図５の第５様態の場合、定着ローラ４１６は放射線４１３に対して実質的に透明であり、軸心部には空洞があり、例えば円筒形である。また、照射手段４１２は、加圧ローラと兼用の定着ローラの内部空洞に配設されている。
【０１６９】
基板４１０はベルト４１７により搬送され、基板上に付着した現像剤４１４中のマイクロカプセルは、定着ローラとベルトとに狭支された際に加圧により破壊される。放射線は定着ローラを透過するため、マイクロカプセルの破壊と同時に、基板上に付着した現像剤４１４は、照射手段より発せられた放射線に暴露される。現像剤中では硬化反応が進行し、同時に現像剤が基板に定着され、カラーフィルター層４１５が形成される。
【０１７０】
第５様態例の様に、定着ローラを加圧ローラおよび加熱ローラなどと兼用すると、定着工程を簡略化でき、定着装置の構造を簡便なものとでき、定着時間を更に短縮できる。
【０１７１】
（カラーフィルターの構成）
例えば図６にカラーフィルターの構成を示した。透明基板６１０上にブラックマトリクス６１５、赤色（Ｒ）カラーフィルター層６１１、緑色（Ｇ）カラーフィルター層６１２及び青紫色（Ｂ）カラーフィルター層６１３が形成されており、その上に保護膜６１６及び透明導電膜６１４が積層されている。
【０１７２】
透明基板の材質としては、低膨張ガラス及びソーダガラス等のガラス基板が一般的に使用され、環境面からヒ素を除去したガラス基板なども使用される。また、透明樹脂なども使用できる。
【０１７３】
ブラックマトリクスは、コントラストの向上や色純度の低下防止などを目的として、画素間に設けられる。ブラックマトリクスに要求される性能としては高遮光性およびパターンの高細線化などが挙げられ、これらの要求性能を満足するために、金属Ｃｒ及びカーボンブラック等を用いてブラックマトリクスを作製する。
【０１７４】
保護膜は、カラーフィルターの保護、平滑化および汚染防止などを目的として形成される。保護膜に要求される性能としては、密着性、耐擦傷性、高レベリング性、透明性などが挙げられ、これらの要求性能を満足する各種の樹脂材料などを用いて保護膜を形成する。
【０１７５】
透明電極膜の材料としては、低抵抗および高透明性などの理由から、インジウムティンオキサイド（Ｉｎｄｉｕｍ  Ｔｉｎ  Ｏｘｉｄｅ、ＩＴＯと略記する）系材料などを使用する。
【０１７６】
【実施例】
以下、実施例および比較例により本発明を具体的に説明するが、本発明は以下の実施例に制限されるものではない。なお、特に明記しない限り、試薬等は市販の高純度品を使用する。
【０１７７】
（実施例１）電子写真方式用現像剤１、カラーフィルター１
スチレン８００質量部およびアクリロニトリル２００質量部をトルエン１００００質量部に溶解し、これにＡＩＢＮ３質量部、更に、５０質量％体積平均粒子径５μｍのアゾジカルボンアミドを加えて分散させた後、重合反応させて、結着樹脂を得る。
【０１７８】
一方、大阪有機化学工業（株）製ビスコート＃２３０（商品名）６０質量部と、東亞合成（株）製アロニックスＭ３１０（商品名）３７質量部と、アクゾノーベル社製バイキュア５５（商品名）３質量部とを混合して、アクリル系ＵＶ硬化性組成物を調製する。このアクリル系ＵＶ硬化性組成物３０質量部と、上記の結着樹脂１００質量部と、ステアリン酸１質量部と、ポリプロピレン２質量部と、２０質量部のＣ．Ｉ．ダイレクトレッド１とを混合し、これを時間処理量５ｋｇ／ｈｒで２軸押出し溶融混練機（温度制御シリンダー数７、ベント数１）で第５シリンダーまで樹脂温度１３０℃で混練し、第６シリンダーにベントを設置して１５０℃で脱気し、第７シリンダーで１８０℃で発泡させて、スポンジ状の混練物を得る。
【０１７９】
この混練物をジェットミル（圧力：０．５ＭＰａ）で粉砕し、風力分級機で分級して体積平均粒子径７μｍの電子写真方式用トナー（赤色）１を収率５０％で得る。この電子写真方式用トナー１の９８．６質量部に疎水性シリカ微粒子１．４質量部をヘンシルミキサーにて混合し、この混合物７質量部とフェノール樹脂が表面にコートされたマグネタイト粒子９３質量部とを混合して、二成分系の電子写真方式用現像剤１を得る。
【０１８０】
また、Ｃ．Ｉ．ダイレクトレッド１の代わりにＣ．Ｉ．ダイレクトブルー１及びＣ．Ｉ．ダイレクトグリーン６を使用し、電子写真方式用現像剤１と同様にして緑色および青紫色の電子写真方式用現像剤を、それぞれ調製する。
【０１８１】
一方、ガラス製の紫外線を透過する円筒ローラ内に低圧水銀ランプを配置し、これを加圧式定着ローラとして使用する紫外線照射定着装置を作製する。この定着装置を用い、上記の電子写真方式用現像剤を使用し、電子写真方式で高品位のカラーフィルター１を生産性良好に作製できる。
【０１８２】
（実施例２）電子写真方式用現像剤２、カラーフィルター２
キャリアとして、マグタイト粒子の表面にフェノール樹脂がコートされ、フェノール樹脂層がアクリル系ＵＶ硬化性組成物を含んでいるものを使用し、トナーとしてアクリル系ＵＶ硬化性組成物を含まないものを作製し、アクリル系ＵＶ硬化性組成物の現像剤に占める割合を３０質量％とする以外は、電子写真方式用現像剤１の場合と同様に電子写真方式用現像剤２を調製する。この電子写真方式用現像剤２を使用して、カラーフィルター１の場合と同様に高品位のカラーフィルター２を生産性良好に作製できる。
【０１８３】
（実施例３）電子写真方式用現像剤３、カラーフィルター３
トナーとしてアクリル系ＵＶ硬化性組成物を含まないものを作製し、アクリル系ＵＶ硬化性組成物の現像剤に占める割合を３０質量％となるよう、トナーとキャリアとアクリル系ＵＶ硬化性組成物とを混合する以外は、電子写真方式用現像剤１の場合と同様に電子写真方式用現像剤３を調製する。この電子写真方式用現像剤３を使用して、カラーフィルター１の場合と同様に高品位のカラーフィルター３を生産性良好に作製できる。
【０１８４】
（実施例４）電子写真方式用現像剤４、カラーフィルター４
アクリル系ＵＶ硬化性組成物をメラミンで被覆することで、平均粒子径７μｍの被覆放射線硬化性組成物を得る。この被覆放射線硬化性組成物をアクリル系ＵＶ硬化性組成物の代わりに使用する以外は、電子写真方式用現像剤３の場合と同様に電子写真方式用現像剤４を調製する。この電子写真方式用現像剤４を使用して、カラーフィルター１の場合と同様に高品位のカラーフィルター４を生産性良好に作製できる。
【０１８５】
（実施例５）電子写真方式用現像剤５、カラーフィルター５
ユニオンカーバイド社製３，４−エポキシシクロヘキシルメチル−３，４−エポキシシクロヘキシルカルボキシレート（商品名：ＣＹＲＡＣＵＲＥ  ＵＶＲ−６１０５）９７質量部と、旭電化工業株式会社製の芳香族スルホニウム塩化合物（商品名：アデカオプトマーＳＰ−１７０）３質量部とを混合して、エポキシ系ＵＶ硬化性組成物を調製する。
【０１８６】
このエポキシ系ＵＶ硬化性組成物をアクリル系ＵＶ硬化性組成物の代わりに使用する以外は、電子写真方式用現像剤１の場合と同様に電子写真方式用現像剤５を調製する。この電子写真方式用現像剤５を使用して、カラーフィルター１の場合と同様に高品位のカラーフィルター５を生産性良好に作製できる。
【０１８７】
（実施例６）電子写真方式用現像剤６、カラーフィルター６
スチレン−無水マレイン酸共重合体の無水マレイン酸の部分加水分解による開環物（重量平均分子量：３５０，０００、無水マレイン酸の開環率：７０％）１５質量部と、ドデシルベンゼンスルホン酸ナトリウム１質量部とを、水２８４質量部に溶解する。
【０１８８】
一方、大阪有機化学工業（株）製ビスコート＃２３０（商品名）６０質量部と、東亞合成（株）製アロニックスＭ３１０（商品名）３７質量部と、アクゾノーベル社製バイキュア５５（商品名）３質量部とを混合して、アクリル系ＵＶ硬化性組成物を調製する。得られたアクリル系ＵＶ硬化性組成物は室温で流動性を有している。
【０１８９】
このアクリル系ＵＶ硬化性組成物２００質量部と、３０質量部のＣ．Ｉ．ダイレクトレッド１とを混合し、これを上記の溶液に混合し、ホモミキサーを用いて乳化する。その後、トリメチロールメラミン初期重合物（住友化学社製、商品名：スミレーズレジン６０７）６５質量部を混合し、プロペラ型攪拌機を用いて攪拌し、カプセル化反応を行い、マイクロカプセルトナー６を得る。
【０１９０】
得られたマイクロカプセルトナー６を電子顕微鏡により観察すると、カプセルの平均粒子径は７μｍである。
【０１９１】
このマイクロカプセルトナー６の９８．６質量部（固形分）に疎水性シリカ微粒子１．４質量部を混合し、この混合物７質量部とフェノール樹脂が表面にコートされたマグネタイト粒子９３質量部とを混合して、二成分系の電子写真方式用現像剤６を得る。
【０１９２】
また、Ｃ．Ｉ．ダイレクトレッド１の代わりにＣ．Ｉ．ダイレクトブルー１及びＣ．Ｉ．ダイレクトグリーン６を使用し、電子写真方式用現像剤６と同様にして緑色および青紫色の電子写真方式用現像剤を、それぞれ調製する。
【０１９３】
一方、ガラス製の紫外線を透過する円筒ローラ内に低圧水銀ランプを配置し、これを加圧式定着ローラとして使用する紫外線照射定着装置を作製する。この定着装置を用い、上記の電子写真方式用現像剤を使用し、電子写真方式で高品位のカラーフィルター６を生産性良好に作製できる。
【０１９４】
（実施例７）電子写真方式用現像剤７、カラーフィルター７
ユニオンカーバイド社製３，４−エポキシシクロヘキシルメチル−３，４−エポキシシクロヘキシルカルボキシレート（商品名：ＣＹＲＡＣＵＲＥ  ＵＶＲ−６１０５）９７質量部と、旭電化工業株式会社製の芳香族スルホニウム塩化合物（商品名：アデカオプトマーＳＰ−１７０）３質量部とを混合して、エポキシ系ＵＶ硬化性組成物を調製する。得られたエポキシ系ＵＶ硬化性組成物は室温で流動性を有している。
【０１９５】
このエポキシ系ＵＶ硬化性組成物をアクリル系ＵＶ硬化性組成物の代わりに使用する以外は、マイクロカプセルトナー６及び電子写真方式用現像剤６の場合と同様にマイクロカプセルトナー７及び電子写真方式用現像剤７を調製する。この電子写真方式用現像剤７を使用して、カラーフィルター６の場合と同様に高品位のカラーフィルター７を生産性良好に作製できる。
【０１９６】
【発明の効果】
電子写真方式によりカラーフィルター層を作製する際に、放射線硬化性化合物および放射線硬化性組成物を含むトナー及び現像剤を用いれば、トナー及び現像剤を基板上に十分な強度で定着でき、十分な定着を短時間で実現でき、この結果、高品位のカラーフィルターを生産性良好に製造できる。
【図面の簡単な説明】
【図１】定着の様態を説明するための模式的断面図である。
【図２】定着の様態を説明するための模式的断面図である。
【図３】定着の様態を説明するための模式的断面図である。
【図４】定着の様態を説明するための模式的断面図である。
【図５】定着の様態を説明するための模式的断面図である。
【図６】カラーフィルターの構造例を説明するための模式的断面図である。
【符号の説明】
１１０    基板
１１１    ローラ
１１２    照射手段
１１３    放射線
１１４    現像剤
１１５    カラーフィルター層
２１０    基板
２１１    ローラ
２１２    照射手段
２１３    放射線
２１４    現像剤
２１５    カラーフィルター層
２１６    現像剤
２１７    前定着手段
３１０    基板
３１１    ローラ
３１２    照射手段
３１３    放射線
３１４    カラーフィルター前駆層
３１５    カラーフィルター層
３１６    現像剤
３１７    後定着手段
４１０    基板
４１１    ローラ
４１２    照射手段
４１３    放射線
４１４    現像剤
４１５    カラーフィルター層
４１６    定着ローラ
４１７    ベルト
６１０    透明基板
６１１    カラーフィルター層
６１２    カラーフィルター層
６１３    カラーフィルター層
６１４    透明導電膜
６１５    ブラックマトリクス
６１６    保護膜
【図１】
2004205824.tif 000003
【図２】
2004205824.tif 000004
【図３】
2004205824.tif 000005
【図４】
2004205824.tif 000006
【図５】
2004205824.tif 000007
【図６】
2004205824.tif 000008